ロキソプロフェンナトリウムを含有する粘着性の優れた外用貼付剤であって、粘着基剤中に融点が60°C以下のヒドロキシカルボン酸を0.3~3.0質量、炭素数12~18を有する脂肪酸を1~5質量、およびテルペン樹脂を10~20質量含有することを特徴とするロキソプロフェンナトリウム含有テープ剤。前記ロキソプロフェンナトリウムの含量が、粘着基剤中に1~10質量である請求項1に記載のロキソプロフェンナトリウム含有テープ剤。前記ヒドロキシカルボン酸が、乳酸である請求項1または2に記載のロキソプロフェンナトリウム含有テープ剤。前記脂肪酸が、イソステアリン酸、ステアリン酸およびパルミチン酸の中から選ばれる少なくとも1種のものである請求項1から3のいずれかに記載のロキソプロフェンナトリウム含有テープ剤。前記粘着性が、50~100gである請求項1から4のいずれかに記載のロキソプロフェンナトリウム含有テープ剤。本発明の目的は、上述の状況を鑑みてなされたもので、水溶性のロキソプロフェンナトリウムを非水系基剤中で均一に溶解保持させ、保存安定性も確保し、さらに粘着性を改善することで、優れた品質と使用感を有するロキソプロフェンナトリウム含有テープ剤を提供するものである。本発明者らは、前記目的を達成すべく鋭意研究を重ねた結果、ロキソプロフェンナトリウムを含有するテープ剤に特定のヒドロキシカルボン酸および特定の脂肪酸を併用して加えることにより、薬物溶解性を保持したまま、高い保存安定性を確保することが可能となり、さらにテルペン樹脂を使用することで粘着性に優れたロキソプロフェンナトリウム含有テープ剤を得ることができることを見出し、この知見に基づき本発明を完成するに至った。すなわち、本発明は、以下の1~5に示したものである。1ロキソプロフェンナトリウムを含有する粘着性の優れた外用貼付剤であって、粘着基剤中に融点が60°C以下のヒドロキシカルボン酸を0.3~3.0質量、炭素数12~18を有する脂肪酸を1~5質量、およびテルペン樹脂を10~20質量含有することを特徴とするロキソプロフェンナトリウム含有テープ剤。2前記ロキソプロフェンナトリウムの含量が、粘着基剤中に1~10質量である上記1に記載のロキソプロフェンナトリウム含有テープ剤。3前記ヒドロキシカルボン酸が、乳酸である上記1または2に記載のロキソプロフェンナトリウム含有テープ剤。4前記脂肪酸が、イソステアリン酸、ステアリン酸およびパルミチン酸の中から選ばれる少なくとも1種のものである上記1から3のいずれかに記載のロキソプロフェンナトリウム含有テープ剤。5前記粘着性が、50~100gである上記1から4のいずれかに記載のロキソプロフェンナトリウム含有テープ剤。以上に述べたように、本発明は、水溶性のロキソプロフェンナトリウムが非水系基剤中でも薬物溶解性を保持したまま、保存安定性を高く維持し、さらに優れた粘着性を示すことで、品質と使用感に優れたロキソプロフェンナトリウム含有テープ剤を提供することができる。以下、本発明のロキソプロフェンナトリウム含有テープ剤を詳細に説明する。なお、本明細書に記載の例示は、本発明を特に限定するものではない。本発明は、ロキソプロフェンナトリウムをテープ剤のような非水系基剤中に含有する外用貼付剤である。本発明の薬物溶解性とは、被験製剤中に薬物またはその塩の結晶析出の有無を観察したときに製造後30日以上経っても、結晶が観察されないものに関して、薬物溶解性が安定的に保持され、均一な製剤が得られたと判断する。本発明の保存安定性とは、被験製剤を60°Cで4週間保存し、保存開始時のロキソプロフェンナトリウム含有量を100とした場合の4週間後の含有率を意味する。また、60°Cで4週間後に含有率が90以上のものを保存安定性が高く維持されていると判断する。本発明の粘着性とは、被験製剤を縦12mm×横80mmに裁断した帯状の試験片を、鋼板の試験板に一端を合わせて速やかにはり付け、1分間300mmの速さで90度の角度で剥がす際の応力を意味する。このとき、応力が50g未満では皮膚への粘着性が十分ではなく、製剤が簡単に剥がれ落ちてしまい、また、100gより高い製剤では皮膚への粘着性が強過ぎて、かぶれや剥がす際の痛みなどの問題が発生するため、好ましくない。よって50~100gの応力を示すものを粘着性が優れていると判断する。本発明のテープ剤中の薬効成分であるロキソプロフェンナトリウムの含量は、製剤化が可能である限り、特に制限はないが、粘着基剤全体の1~10質量の範囲であることが好ましく、より好ましくは、2~7質量である。ロキソプロフェンナトリウムの含量が、粘着基剤中の1質量より少ないと、薬効を示すのに必要な皮膚透過量が得られず、好ましくない。また、粘着基剤中の10質量より多いと、テープ基剤中に薬物が十分に溶解せず、均一な製剤を得られないため、好ましくない。本発明に用いるヒドロキシカルボン酸は、ロキソプロフェンナトリウムを含有した非水系粘着剤に溶解若しくは溶融し、均一に混合されるものであれば特に限定されるものではない。好ましくは、融点が60°C以下のヒドロキシカルボン酸であり、最も好ましいヒドロキシカルボン酸は、乳酸である。また、これらのヒドロキシカルボン酸はD体、L体、DL体の光学異性体を含むものである。本発明に用いられるヒドロキシカルボン酸の粘着基剤中での含量は、特に制限はないが、0.3~3.0質量が最も好ましい。ヒドロキシカルボン酸の含量が、0.3質量より少ない場合、十分な薬物溶解性が発揮されないため、好ましくない。また、3.0質量より多い場合、薬物溶解性は得られるが、保存安定性が低下し、好ましくない。本発明に用いうる脂肪酸としては、炭素数12~18を有する脂肪酸であれば特に限定されるものではないが、イソステアリン酸、ステアリン酸、パルミチン酸、ラウリン酸、ミリスチン酸、オレイン酸およびリノール酸などが挙げられる。その中でも、イソステアリン酸、ステアリン酸、パルミチン酸が特に好ましい。本発明に用いられる脂肪酸の粘着基剤中での含量は、特に制限はないが、1~5質量が好ましい。1質量より少ないと、十分な薬物溶解性が得られず、好ましくない。また、5質量より多いと、保存安定性が低下し、粘着性が低下するなど粘着剤の物性に影響を及ぼすため、好ましくない。本発明のテープ剤の粘着基剤成分としては、テルペン樹脂が用いられることが好ましい。テルペン系樹脂としては、YSレジン、YSレジンPX、YSレジンPXN、YSポリスター、マイティエース、YSレジンTO、YSレジンTR、クリアロンP、クリアロンM、クリアロンK、ダイマロン、YSオイルDAヤスハラケミカル株、タマノル803L、タマノル901荒川化学工業株などが例として挙げられる。該テルペン樹脂は、一般に粘着付与剤として使用されるもので、ゴム系粘着基剤との相溶性があり、ロキソプロフェンナトリウムの溶解性を改善するという作用もある。一般的な粘着付与剤として、他にロジン系樹脂などがあるが、ロジン系樹脂を使用した場合、ロキソプロフェンナトリウムの含量が経時的に低下するため、好ましくない。本発明に用いられるテルペン樹脂の粘着基剤中の含量は、特に制限はないが、テープ剤の組成物全体の10~20質量が最も好ましい。10質量より少ないと、十分な粘着性が得られず、製剤の剥がれ落ちや剥がれ捲れなどの問題が発生するため、好ましくない。また、20質量より多い場合、皮膚への粘着性が強過ぎて、かぶれや剥がす際の痛みなどの問題が発生するため、好ましくない。本発明のテープ剤は上記3成分を有する構成であり、従来公知のテープ剤の常法で製造される。ロキソプロフェンナトリウムが溶解または融解する過程を経るものであれば、特に制約はされないが、その代表的な製造方法は、薬物や基剤成分などを有機溶媒に溶解させて均一な溶解物を得る溶剤法や、薬物や基剤成分などを加熱混合させて均一な溶融物を得るホットメルト法が挙げられる。これら方法で得られた溶解および溶融物を適当な支持体表面に塗工し、使用時まで貼付剤の粘着層を被覆する目的で剥離紙または剥離フィルムを貼付し、所望の形状に切断してもよい。本発明のテープ剤において使用される非水系粘着基剤としては、ゴム系粘着剤、アクリル系粘着剤、含水性粘着剤などが挙げられるが、ゴム系粘着剤がより好ましい。このゴム系粘着剤の例としては、天然ゴム、合成イソプレンゴム、スチレン-イソプレン-スチレンゴム、スチレンブタジエンゴム、スチレン-ブタジエン-スチレンゴム、ポリイソブチレン、ポリイソプレンおよびポリブチルゴムなどが挙げられ、ここに挙げた少なくとも1種を使用することが好ましい。また、上記に示した粘着基剤には必要に応じて、軟化剤として、例えば流動パラフィン、ポリブテン、液状ポリイソブチレン、ひまし油、ラノリンなど、吸収促進剤として、例えばl-メントール、グリコール類、油脂類、極性溶剤など、酸化防止剤として、例えばジブチルヒドロキシトルエンなどを添加することができる。上記の粘着層を塗工する支持体は、好ましくは薬物の放出に影響しないものであり、伸縮性および非伸縮性のいずれのものも用いることができる。例えば、ポリエチレン、ポリプロピレン、ポリブタジエン、エチレン酢酸ビニル共重合体、ポリ塩化ビニル、ポリエステル、ナイロン、ポリウレタンなどの合成樹脂フィルムまたはシートあるいはこれらの積層体、多孔質体、発泡体、紙、布および不織布などより選択され、使用される。また、粘着層を被覆するための剥離紙ないし剥離フィルムは、ポリエチレン、ポリプロピレン、ポリエステルなどの高分子材料で作られたフィルムや、紙の上にシリコーンオイルなどを塗布したものより選択され、使用される。本発明テープ剤の粘着層の厚みは、使用目的により異なるが、薄くなると薬物を必要量含有できず、厚くなると、皮膚に対する追従性の低下や粘着層の凝集性が悪化、ブレードなど問題が発生してしまう。従って10~300μmが好ましい。以下に実施例によりさらに詳細に本発明を説明するが、本発明はこれに限定されるものではない。実施例1表1に示す配合に基づき、後述する調製法1の方法により調製し、本発明のロキソプロフェンナトリウム含有テープ剤1を得た。得られたロキソプロフェンナトリウム含有テープ剤1を試験例1に従って薬物溶解性試験を行った際の結晶観察では、製造後30日以上経っても結晶が観察されなかった。また、試験例2に従って安定性試験を行った際の含有率は97.3、試験例3に従って粘着力試験を行った際の粘着力は63.2gであった。結果を表2に示す。調製法1スチレン-イソプレン-スチレンブロック共重合体商品名:JSRSIS5505P、JSR株、テルペン樹脂商品名:YSレジンPX1150N、ヤスハラケミカル株、流動パラフィン商品名:KAYDOL、島貿易株、ポリブデン商品名:日石ポリブデンHV-300F、JX日鉱日石エネルギー株を加熱して混合し、それにロキソプロフェンナトリウム、乳酸商品名:乳酸、昭和化工株、イソステアリン酸商品名:イソステアリン酸、日産化学工業株、l-メントール商品名:薄荷脳、長岡実業株を混合させたものを添加して均一な溶融物とした。この溶融物をフィルムライナー上に厚さ150μmになるように塗布展延して粘着層を形成した。その後、塗布面に支持体を貼り合わせ、所望の大きさに裁断してロキソプロフェンナトリウム含有テープ剤を得た。試験例1薬物溶解性試験前述の実施例1のロキソプロフェンナトリウム含有テープ剤、後述する実施例2~7および比較例1~10のロキソプロフェンナトリウム含有テープ剤を使用し、薬物溶解性を確認するために、テープ剤中薬物またはその塩、有機酸の結晶の有無を観察した。[判定基準]○:製造後30日以上経っても結晶が観察されなかった。△:製造直後は結晶が観察されないが、製造30日後までに結晶が観察された。×:製造直後に結晶が観察された。試験例2安定性試験前述の実施例1のロキソプロフェンナトリウム含有テープ剤、後述する実施例2~7および比較例4、5、8~10のロキソプロフェンナトリウム含有テープ剤を使用し、次に示す方法で安定性試験を行った。被験製剤を60°Cで4週間保存し、保存開始時および4週間後のロキソプロフェンナトリウム含有量を高速液体クロマトグラフィーによって測定した。保存開始時の含有量を100とした場合の4週間後の含有率を算出した。試験例3粘着力試験前述の実施例1のロキソプロフェンナトリウム含有テープ剤、後述する実施例2~7および比較例4、5、8~10のロキソプロフェンナトリウム含有テープ剤を使用し、次に示す方法で粘着力試験を行った。被験製剤を縦12mm×横80mmに裁断した帯状の試験片を、SUS304鋼板の試験板に一端を合わせて速やかに貼り付けた。この試験片の上で、質量2kgのゴムローラーを1分間300mmの速さで2回往復させて密着させた。これを20分間放置した後、試験板の先端から約25mm剥がし、1分間300mmの速さで90度の角度で剥がす際の応力gを粘着力の測定値とした。このとき、被験製剤の支持体はポリエステル製目付:95.0~115.0g/m2、50モジュラス※1縦:1200g以下、横:500g以下のメリヤスを使用した。※150のひずみを与えたときの応力g比較例1実施例1において、イソステアリン酸5質量を除き、流動パラフィンを40.5質量から45.5質量にした以外は実施例1と全く同じ調製法を繰り返してロキソプロフェンナトリウム含有テープ剤2を得た。得られたロキソプロフェンナトリウム含有テープ剤2を試験例1に従って薬物溶解性試験を行った際の結晶の有無は、製造直後に結晶が観察された。このため、試験例2の安定性試験および試験例3の粘着力試験は行わなかった。結果を表2に示す。比較例2実施例1において、乳酸0.5質量を除き、流動パラフィンを40.5質量から41.0質量にした以外は実施例1と全く同じ調製法を繰り返してロキソプロフェンナトリウム含有テープ剤3を得た。得られたロキソプロフェンナトリウム含有テープ剤3を試験例1に従って薬物溶解性試験を行った際の結晶観察では、製造直後に結晶が観察された。このため、試験例2の安定性試験および試験例3の粘着力試験は行わなかった。結果を表2に示す。実施例2実施例1において、乳酸を0.5質量から1.5質量にし、流動パラフィンを40.5質量から39.5質量にした以外は実施例1と全く同じ調製法を繰り返してロキソプロフェンナトリウム含有テープ剤4を得た。得られたロキソプロフェンナトリウム含有テープ剤4を試験例1に従って薬物溶解性試験を行った際の結晶観察では、製造後30日以上経っても結晶が観察されなかった。また、試験例2に従って安定性試験を行った際の含有率は96.9、試験例3に従って粘着力試験を行った際の粘着力は60.2gであった。結果を表2に示す。実施例3実施例1において、乳酸を0.5質量から2.0質量にし、流動パラフィンを40.5質量から39.0質量にした以外は実施例1と全く同じ調製法を繰り返してロキソプロフェンナトリウム含有テープ剤5を得た。得られたロキソプロフェンナトリウム含有テープ剤5を試験例1に従って薬物溶解性試験を行った際の結晶観察では、製造後30日以上経っても結晶が観察されなかった。また、試験例2に従って安定性試験を行った際の含有率は95.8、試験例3に従って粘着力試験を行った際の粘着力は59.9gであった。結果を表2に示す。比較例3実施例1において、乳酸を0.5質量から0.1質量にし、流動パラフィンを40.5質量から40.9質量にした以外は実施例1と全く同じ調製法を繰り返してロキソプロフェンナトリウム含有テープ剤6を得た。得られたロキソプロフェンナトリウム含有テープ剤6を試験例1に従って薬物溶解性試験を行った際の結晶観察では、製造直後に結晶が観察された。このため、試験例2の安定性試験および試験例3の粘着力試験は行わなかった。結果を表2に示す。比較例4実施例1において、乳酸を0.5質量から4.0質量にし、流動パラフィンを40.5質量から37.0質量にした以外は実施例1と全く同じ調製法を繰り返してロキソプロフェンナトリウム含有テープ剤7を得た。得られたロキソプロフェンナトリウム含有テープ剤7を試験例1に従って薬物溶解性試験を行った際の結晶観察では、製造後30日以上経っても結晶が観察されなかった。また、試験例2に従って安定性試験を行った際の含有率は86.5、試験例3に従って粘着力試験を行った際の粘着力は65.1gであった。結果を表2に示す。実施例4実施例3において、イソステアリン酸5質量からステアリン酸商品名:NAA-180、日油株5質量にした以外は実施例3と全く同じ調製法を繰り返してロキソプロフェンナトリウム含有テープ剤8を得た。得られたロキソプロフェンナトリウム含有テープ剤8を試験例1に従って薬物溶解性試験を行った際の結晶観察では、製造後30日以上経っても結晶が観察されなかった。また、試験例2に従って安定性試験を行った際の含有率は95.0、試験例3に従って粘着力試験を行った際の粘着力は68.6gであった。結果を表2に示す。実施例5実施例3において、イソステアリン酸5質量からパルミチン酸商品名:NAA-160、日油株5質量にした以外は実施例3と全く同じ調製法を繰り返してロキソプロフェンナトリウム含有テープ剤9を得た。得られたロキソプロフェンナトリウム含有テープ剤9を試験例1に従って薬物溶解性試験を行った際の結晶観察では、製造後30日以上経っても結晶が観察されなかった。また、試験例2に従って安定性試験を行った際の含有率は95.8、試験例3に従って粘着力試験を行った際の粘着力は67.8gであった。結果を表2に示す。比較例5実施例4において、乳酸を2.0質量から4.0質量にし、流動パラフィンを39.0質量から37.0質量にした以外は実施例4と全く同じ調製法を繰り返してロキソプロフェンナトリウム含有テープ剤10を得た。得られたロキソプロフェンナトリウム含有テープ剤10を試験例1に従って薬物溶解性試験を行った際の結晶観察では、製造後30日以上経っても結晶が観察されなかった。また、試験例2に従って安定性試験を行った際の含有率は87.6、試験例3に従って粘着力試験を行った際の粘着力は69.2gであった。結果を表2に示す。比較例6実施例2において、乳酸1.5質量からリンゴ酸商品名:DL-リンゴ酸、昭和化工株1.5質量にした以外は実施例2と全く同じ調製法を繰り返してロキソプロフェンナトリウム含有テープ剤11を得た。得られたロキソプロフェンナトリウム含有テープ剤11を試験例1に従って薬物溶解性試験を行った際の結晶観察では、製造直後は結晶が観察されないが、製造30日後までに結晶が観察された。このため、試験例2の安定性試験および試験例3の粘着力試験は行わなかった。結果を表2に示す。比較例7実施例2において、乳酸1.5質量からクエン酸商品名:クエン酸水和物、サツマ化工株1.5質量にした以外は実施例2と全く同じ調製法を繰り返してロキソプロフェンナトリウム含有テープ剤12を得た。得られたロキソプロフェンナトリウム含有テープ剤12を試験例1に従って薬物溶解性試験を行った際の結晶観察では、製造直後に結晶が観察された。このため、試験例2の安定性試験および試験例3の粘着力試験は行わなかった。結果を表2に示す。実施例6実施例3において、イソステアリン酸を5質量から3質量にし、流動パラフィンを39.0質量から41.0質量にした以外は実施例3と全く同じ調製法を繰り返してロキソプロフェンナトリウム含有テープ剤13を得た。得られたロキソプロフェンナトリウム含有テープ剤13を試験例1に従って薬物溶解性試験を行った際の結晶観察では、製造後30日以上経っても結晶が観察されなかった。また、試験例2に従って安定性試験を行った際の含有率は96.8、試験例3に従って粘着力試験を行った際の粘着力は61.2gであった。結果を表2に示す。実施例7実施例6において、テルペン樹脂を13質量から18質量にし、流動パラフィンを41.0質量から36.0質量にした以外は実施例6と全く同じ調製法を繰り返してロキソプロフェンナトリウム含有テープ剤14を得た。得られたロキソプロフェンナトリウム含有テープ剤14を試験例1に従って薬物溶解性試験を行った際の結晶観察では、製造後30日以上経っても結晶が観察されなかった。また、試験例2に従って安定性試験を行った際の含有率は96.9、試験例3に従って粘着力試験を行った際の粘着力は73.3gであった。結果を表2に示す。比較例8実施例6において、テルペン樹脂を13質量から5質量にし、流動パラフィンを41.0質量から49.0質量にした以外は実施例6と全く同じ調製法を繰り返してロキソプロフェンナトリウム含有テープ剤15を得た。得られたロキソプロフェンナトリウム含有テープ剤15を試験例1に従って薬物溶解性試験を行った際の結晶観察では、製造後30日以上経っても結晶が観察されなかった。また、試験例2に従って安定性試験を行った際の含有率は96.9、試験例3に従って粘着力試験を行った際の粘着力は36.3gであった。結果を表2に示す。比較例9実施例6において、テルペン樹脂を13質量から25質量にし、流動パラフィンを41.0質量か29.0質量にした以外は実施例6と全く同じ調製法を繰り返してロキソプロフェンナトリウム含有テープ剤16を得た。得られたロキソプロフェンナトリウム含有テープ剤16を試験例1に従って薬物溶解性試験を行った際の結晶観察では、製造後30日以上経っても結晶が観察されなかった。また、試験例2に従って安定性試験を行った際の含有率は96.4、試験例3に従って粘着力試験を行った際の粘着力は124.3gであった。結果を表2に示す。比較例10実施例7において、テルペン樹脂18質量をロジン系樹脂商品名:エステルガムH、荒川化学工業株18質量にした以外は実施例7と全く同じ調製法を繰り返してロキソプロフェンナトリウム含有テープ剤17を得た。得られたロキソプロフェンナトリウム含有テープ剤17を試験例1に従って薬物溶解性試験を行った際の結晶観察では、製造後30日以上経っても結晶が観察されなかった。また、試験例2に従って安定性試験を行った際の含有率は84.0、試験例3に従って粘着力試験を行った際の粘着力は63.7gであった。結果を表2に示す。